(57)【特許請求の範囲】
【請求項１】
（ａ）ポリカーボネート、
（ｂ）ピペラジノン系HALSおよびピペラジンジオン系HALSの少なくとも１種、および（ｃ）ポリエーテル系ポリマー
を含有する組成物であって、
前記ポリエーテル系ポリマーが次式Ｖ：
【化１】
0004637980.tif 000013
（式中、Ｒ20およびＲ21はそれぞれ独立にＨ、Ｃ1-16アルキルまたはアラルキル、Ｃ6-10アリールまたは−Ｃ(Ｏ)Ｒ22を表し、
Ｒ22はＣ1-16アルキルまたはアラルキルまたはＣ6-10アリール基を表し、
ｎは２〜６の整数を表し、
ｍは１〜１０，０００の整数を表す）
で表される、組成物。
【請求項２】
（ａ）前記ポリカーボネートを全組成物の９０〜９９．４９重量％含有し、
（ｂ）前記ピペラジノンおよびピペラジンジオン系HALSを全組成物の０．０１〜２重量％含有し、
（ｃ）前記ポリエーテル系ポリマーを全組成物の０．５〜９．９９重量％含有する
請求項１記載の組成物。
【請求項３】
前記ポリカーボネートがBPA ポリカーボネートである請求項２記載の組成物。
【請求項４】
（ａ）ポリカーボネート、
（ｂ）ピペラジノン系HALSおよびピペラジンジオン系HALSの少なくとも１種、
（ｃ）ポリエーテル系ポリマー、
（ｄ）添加剤、および
（ｅ）任意成分であるブレンド素材
を含有する組成物であって、
前記ポリエーテル系ポリマーが次式Ｖ：
【化２】
0004637980.tif 000014
（式中、Ｒ20およびＲ21はそれぞれ独立にＨ、Ｃ1-16アルキルまたはアラルキル、Ｃ6-10アリールまたは−Ｃ（Ｏ）Ｒ22を表し、
Ｒ22はＣ1-16アルキルまたはアラルキルまたはＣ6-10アリール基を表し、
ｎは２〜６の整数を表し、
ｍは１〜１０，０００の整数を表す。）
で表される、組成物。
【請求項５】
（ａ）前記ポリカーボネートを全組成物の１０〜９９．４８重量％含有し、
（ｂ）前記ピペラジノン系HALSおよびピペラジンジオン系HALSを全組成物の０．０１〜２重量％含有し、
（ｃ）前記ポリエーテル系ポリマーを全組成物の０．５〜１０重量％含有し、
（ｄ）前記添加剤を全組成物の０．０１〜２５重量％含有し、
（ｅ）前記ブレンド素材を全組成物の０〜８９重量％含有する
請求項４記載の組成物。
【請求項６】
前記ピペラジノンおよびピペラジンジオン系HALSが下記式Ｉ〜IVから選択される請求項５の組成物。
【化３】
0004637980.tif 000015
（式中、Ｒ1 およびＲ2 はそれぞれ独立にＣ1-24アルキル、水素、アシル、ベンジル、Ｃ1-12ハロアルキル、Ｃ1-12アルキル、Ｃ2-14アルケニル、非置換Ｃ7-14アラルキルまたはカルボアルコキシ基であり、
Ｒ2 は随意に酸素を表してもよく、
Ｒ3 およびＲ4 はそれぞれ独立にＣ1-18ハロアルキル、Ｃ1-18アルキル、Ｃ5-18シクロアルキル、Ｃ2-18アルケニルまたは非置換Ｃ7-18アラルキル基を表し、またはＲ3 およびＲ4 はそれらが結合した炭素原子と共にＣ5-12脂肪族環を形成し、
Ｒ5 およびＲ6 はそれぞれ独立にＣ1-18ハロアルキル、Ｃ1-18アルキル、Ｃ2-18アルケニルまたは非置換Ｃ7-18アラルキル基であり、またはＲ5 およびＲ6 はそれらが結合した炭素原子と共にＣ5-12脂肪族環を形成し、
Ｒ7 はＣ1-20アルキル、ベンジルまたは下記式で表される基であり、
【化４】
0004637980.tif 000016
Ｒ8 は水素であり、
Ｒ9 およびＲ10はそれぞれ独立にＣ1-18ハロアルキル、Ｃ1-18アルキル、Ｃ5-18シクロアルキル、Ｃ2-18アルケニルまたは非置換Ｃ7-18アラルキル基を表し、またはＲ9 およびＲ10はそれらが結合した炭素原子と共にＣ4-11脂肪族環を形成し、
Ｒ11およびＲ12はそれぞれ独立にＣ1-18ハロアルキル、Ｃ1-18アルキル、Ｃ2-18アルケニルまたは非置換Ｃ7-18アラルキル基であり、またはＲ11およびＲ12はそれらが結合した炭素原子と共にＣ5-12脂肪族環を形成し、
Ｒ13およびＲ14はそれぞれ独立にＣ1-8 アルキル基であり、この基の少なくとも１つはα炭素原子で枝分かれしており、
Ｒ15はＣ1-20アルキル基であり、
Ｒ17は下記式で表される基であり、
【化５】
0004637980.tif 000017
Ｒ18はＨまたはＣ1-4アルキル基であり、
ＡはＣ1-Ｃ6アルキル基で随意に置換されていてもよい炭素原子数１〜６の直鎖または分枝鎖（低級）アルキレン基であり、
ｎは１〜４の整数を表す。）
【請求項７】
前記HALSが下記式IIで表される請求項６記載の組成物。
【化６】
0004637980.tif 000018
（式中、Ｒ9 およびＲ10はそれぞれ独立にメチル基を表し、またはＲ9 およびＲ10はそれらが結合した炭素原子と共にシクロヘキシル環を形成し、
Ｒ11およびＲ12はそれぞれ独立にメチル基を表し、またはＲ11およびＲ12はそれらが結合した炭素原子と共にシクロヘキシル環を形成する。）
【請求項８】
Ｒ20およびＲ21はそれぞれＨであり、
ｎは２であり、
ｍは５０〜１０，０００の整数を表す
請求項７記載の組成物。
【発明の詳細な説明】
【０００１】
【発明の属する技術分野】
本発明は、ポリカーボネート、ヒンダードアミン光安定剤およびポリエーテルを含有する耐候性組成物（ブレンドおよび配合物）に関する。
【０００２】
【従来の技術および発明が解決しようとする課題】
ポリカーボネートを含有する配合物およびブレンドは、日光等の光への長時間の曝露により分解することが知られている。このような作用として、ポリカーボネートブレンド（配合物）の黄変が認められる。この問題は、ポリカーボネートブレンドに光吸収剤または光遮断剤を添加することで緩和される。したがって、紫外線吸収剤（ＵＶＡ＝ultraviolet  light  absorber）をポリカーボネート配合物に用いて、種々の形態の光への曝露による分解から配合物を保護することが知られている。
【０００３】
ポリオレフィンの安定化のために、ヒンダードアミン光安定剤（HALS＝Ｈindered  Ａmine  Ｌight  Ｓtabilizer）を用いることが知られている。商業的に使用されているHALSは、ピペラジノン系HALS以外は、主に２，２，６，６−テトラメチルピペリジンを主成分としたものである。米国特許第４１９０５７１号、第４２９２２４０号、第４４８００９２号および第５０７１９８１号に、ピペラジノン系HALSが開示されている。また、米国特許第３９１９２３４号、第３９２０６５９号および第４２０８５２２号に、ピペラジンジオン系HALSが開示されている。
【０００４】
ポリカーボネートへのHALSの使用はあまり一般的ではない。ポリカーボネート配合物（ブレンド）へのHALSの安定化作用は「わずか」であるとされている（例えば、Thompson and Klemchuk「Polymer Durability」、R.L.Clough et al., ACS Advances in Chemistry 249, pp 303-317,1995年、参照）。ポリカーボネート配合物へのＵＶＡの使用は、光曝露の結果であるポリカーボネート分解の速度を遅らせる方法となっている。しかし、この方法は光で誘導される分解または変色からのポリカーボネート配合物の完全な保護とはならない。従って、光曝露による分解または変色からポリカーボネート配合物（ブレンド）を効果的に保護する方法または配合が引き続き求められている。
【０００５】
驚くべきことには、ポリカーボネート組成物に、ピペラジノンおよびピペラジンジオン系HALSとポリエーテル系ポリマーとを用いると、ポリカーボネート組成物を光で誘導される分解から保護する相乗効果が発揮されることを見出した。この相乗効果は、ポリカーボネート組成物の光安定性を増加し、それにより、ポリカーボネート組成物の黄変や分解を遅らせる。
【０００６】
【課題を解決するための手段】
本発明は、ポリカーボネート、ピペラジノンおよびピペラジンジオン系HALSの少なくとも１種、およびポリエーテル系ポリマーを含有する組成物を提供する。驚くべきことには、ポリカーボネート組成物中にピペラジノンおよびピペラジンジオン系HALSとポリエーテル系ポリマーとを導入すると、光曝露による望ましくない分解または変色からポリカーボネートを保護する上での相乗効果が発揮され、それにより、ポリカーボネート組成物が耐候性になる。
【０００７】
第２の観点では、本発明は、（ａ）ポリカーボネート、（ｂ）ピペラジノンおよびピペラジンジオン系HALSの少なくとも１種、（ｃ）ポリエーテル系ポリマー、（ｄ）少なくとも１種の添加剤、および（ｅ）ブレンド素材を含有する組成物を提供する。
【０００８】
【発明の実施形態】
本発明の好適な実施態様は、（ａ）ポリカーボネートを全組成物の約９０〜９９．４９重量％含有し、（ｂ）ピペラジノンおよびピペラジンジオン系HALSの少なくとも１種を全組成物の約０．０１〜２重量％含有し、（ｃ）ポリエーテル系ポリマーを全組成物の約０．５〜９．９９重量％含有する組成物を提供する。
【０００９】
さらに好適な実施態様は、ピペラジノンおよびピペラジンジオン系HALSを全組成物の約０．０５〜１重量％含有し、ポリエーテル系ポリマーを全組成物の約１〜５重量％含有する組成物を提供する。別の好適な実施態様は、ピペラジンジオンおよびピペラジノン系HALSを全組成物の約０．１〜０．５重量％含有し、ポリエーテル系ポリマーを全組成物の約２〜５重量％含有する組成物を提供する。ポリカーボネートとしては、BPAポリカーボネートが好適である。
【００１０】
本発明の組成物に使用するピペラジノンおよびピペラジンジオン系HALSは、下記式I〜IVで表される。
【００１１】
【化７】
0004637980.tif 000002
【００１２】
式中、Ｒ1 およびＲ2 はそれぞれ独立にＣ1-24アルキル、水素、アシル、ベンジル、Ｃ1-12ハロアルキル、Ｃ1-12アルキル、Ｃ2-14アルケニル、非置換Ｃ7-14アラルキルまたはカルボアルコキシ基であり、
Ｒ2 は随意に酸素を表してもよく、
Ｒ3 およびＲ4 はそれぞれ独立にＣ1-18ハロアルキル、Ｃ1-18アルキル、Ｃ5-18シクロアルキル、Ｃ2-18アルケニルまたは非置換Ｃ7-18アラルキル基を表し、またはＲ3 およびＲ4 はそれらが結合した炭素原子と共にＣ5-12脂肪族環を形成し、
Ｒ5 およびＲ6 はそれぞれ独立にＣ1-18ハロアルキル、Ｃ1-18アルキル、Ｃ2-18アルケニルまたは非置換Ｃ7-18アラルキル基であり、またはＲ5 およびＲ6 はそれらが結合した炭素原子と共にＣ5-12脂肪族環を形成し、
Ｒ7はＣ1-20アルキル、ベンジルまたは下記式で表される基であり、
【００１３】
【化８】
0004637980.tif 000003
【００１４】
Ｒ8 は水素またはＣ1-4アルキル基であり、
Ｒ9 およびＲ10はそれぞれ独立にＣ1-18ハロアルキル、Ｃ1-18アルキル、Ｃ5-18シクロアルキル、Ｃ2-18アルケニルまたは非置換Ｃ7-18アラルキル基を表し、またはＲ9 およびＲ10はそれらが結合した炭素原子と共にＣ5-12脂肪族環を形成し、
Ｒ11およびＲ12はそれぞれ独立にＣ1-18ハロアルキル、Ｃ1-18アルキル、Ｃ2-18アルケニルまたは非置換Ｃ7-18アラルキル基であり、またはＲ11およびＲ12はそれらが結合した炭素原子と共にＣ5-12脂肪族環を形成し、
Ｒ13およびＲ14はそれぞれ独立にＣ1-8 アルキル基であり、これらの基の少なくとも１つはα炭素原子で枝分かれしており、
Ｒ15はＣ1-20アルキル基であり、
Ｒ17は下記式で表される基であり、
【００１５】
【化９】
0004637980.tif 000004
【００１６】
Ｒ18はＨまたはＣ1-4アルキル基であり、
ＡはＣ1−Ｃ6アルキル基で随意に置換されていてもよい炭素原子数１〜６の直鎖または分枝鎖（低級）アルキレン基であり、
ｎは１〜４の整数を表す。
HALSが下記式IIIまたはIVである組成物が好ましい。
【００１７】
【化１０】
0004637980.tif 000005
【００１８】
式中、Ｒ3 、Ｒ4 、Ｒ5 およびＲ6 はそれぞれメチル基である。
HALSが下記式IIで表されるピペラジンジオンである組成物も好ましい。
【００１９】
【化１１】
0004637980.tif 000006
【００２０】
式中、Ｒ9 およびＲ10はそれぞれ独立にメチル基を表し、またはＲ9 およびＲ10はそれらが結合した炭素原子と共にシクロヘキシル環を形成し、
Ｒ11およびＲ12はそれぞれ独立にメチル基を表し、またはＲ11およびＲ12はそれらが結合した炭素原子と共にシクロヘキシル環を形成する。
本発明で使用するポリエーテル系ポリマーは、式Ｖで表される。
【００２１】
【化１２】
0004637980.tif 000007
【００２２】
式中、Ｒ20およびＲ21はそれぞれ独立にＨ、Ｃ1-16アルキルまたはＣ7-16アラルキル、Ｃ6-10アリールまたは−Ｃ(Ｏ)Ｒ22を表し、
Ｒ22はＣ1-16アルキルまたはアラルキル、またはＣ6-10アリール基を表し、
ｎは約２〜６の整数を表し、
ｍは約１〜１０，０００の整数を表す。
【００２３】
実施態様の一つとして、（ａ）ポリカーボネートを全組成物の約１０〜９９．４８重量％含有し、（ｂ）ピペラジノンおよびピペラジンジオン系HALSを全組成物の約０．０１〜２重量％含有し、（ｃ）ポリエーテル系ポリマーを全組成物の約０．５〜１０重量％含有し、（ｄ）添加剤を全組成物の約０．０１〜２５重量％含有し、（ｅ）ブレンド素材を全組成物の約０〜８９重量％含有する組成物が提供される。好適なポリカーボネートはBPAポリカーボネートである。
【００２４】
本発明で使用するポリカーボネートは、下記式VIで表される多数の構造単位を含有する。
[-Ｏ-Ａ1-Ｏ-Ｃ(Ｏ)-]
式VI
式中、Ａ1 は二価芳香族炭化水素基である。Ａ1 基としては、ｍ−フェニレン、ｐ−フェニレン、４，４'-ビフェニレン、４，４'-ビ（３，５-ジメチル）-フェニレン、２，２-ビス（４-フェニレン）プロパン、および米国特許第４２１７４３８号に一般式や具体的な式あるいは化合物名で記載されたジヒドロキシ置換芳香族炭化水素に該当する基などの同種の基が適当である。
Ａ1基は下記式VIIのものが好ましい。
-Ａ2-Ｙ-Ａ3-
式VII
式中、Ａ2 およびＡ3 はそれぞれ単環式二価芳香族炭化水素基であり、Ｙは架橋炭化水素基であって、Ａ2 とＡ3 の間に１または２個の原子を介在させる基である。
【００２５】
式VII の自由原子価結合は通常Ｙに関してＡ2 およびＡ3 のメタまたはパラ位にある。Ａ1 が式VII である化合物は、ビスフェノール類であり、本明細書では便宜上、用語“ビスフェノール”はジヒドロキシ置換芳香族炭化水素を示すものとして用いているが、この型の非ビスフェノール化合物を用いるのも適当である。
【００２６】
式VII において、Ａ2 およびＡ3 基は非置換フェニレンまたはその炭化水素置換誘導体でもよく、置換基（一つまたは複数個）の例としてはアルキルおよびアルケニルが挙げられる。非置換フェニレン基が好ましい。Ａ2 およびＡ3 両方がｐ−フェニレンであるのが好ましいが、両方がｏ−またはｍ−フェニレン、または一方がｏ−またはｍ−フェニレンで、他方がｐ−フェニレンでもよい。
【００２７】
架橋基Ｙは、１または２個の原子、好ましくは１個の原子をＡ2 とＡ3 の間に介在させる基である。この種の基の例としては、メチレン、シクロヘキシルメチレン、２-[２．２．１]-ビシクロヘプチルメチレン、エチレン、イソプロピリデン、ネオペンチリデン、シクロヘキシリデン、シクロペンタデシリデン、シクロドデシリデンおよびアダマンチリデンがあり、gem−アルキレン（アルキリデン）基が好ましい。しかし不飽和基も含まれる。入手しやすさと、本発明の目的に特に適当な点から、好適なビスフェノールは、Ｙがイソプロピリデンであり、Ａ2 およびＡ3 がそれぞれｐ−フェニレンである、２，２−ビス（４−ヒドロキシフェニル）プロパン（BPA）である。本発明で使用するポリカーボネートの詳細は、米国特許第４１２５５７２号、第３０２８３６５号、第３３３４１５４号、および第３９１５９２６号に記載されている。
【００２８】
本発明の組成物は、ピペラジノンおよびピペラジンジオン系HALSの少なくとも１種と、ポリエーテル系ポリマーとを含有する。ピペラジノンおよびピペラジンジオン系HALSの１種または２種以上の混合物を本組成物の一部として使用できる。通常、ピペラジノンおよびピペラジンジオン系HALSは式I、式II、式III、および式IVで表され、一方、ポリエーテル系ポリマーは式Ｖで表される。  また、本組成物に使用する添加剤は、着色剤、白色化剤、熱安定剤、金属不活化剤、衝撃改良剤、増量剤、帯電防止剤、加工助剤などの当業者によく知られた材料を含む。通常用いられており、当業者によく知られた他の添加剤も本組成物に添加することができる。そのような添加剤の具体例は、R.Gachter and H.Muller著「Plastics Additives」4th edition, 1993年、に記載されている。
【００２９】
また、本明細書で使用する用語「ブレンド素材」は、芳香族ポリエステル類、脂肪族ポリエステル類、およびスチレン系ポリマー類の１種以上の成分を意味する。ブレンド素材の例としては、ポリ（２，４- ブチレンテレフタレート）、ポリ（エチレンテレフタレート）、アクリロニトリル−ブタジエン−スチレン共重合体（ABS）、スチレン−アクリロニトリル共重合体（SAN）、スチレン−アクリロニトリル−アクリレート共重合体（ASA）、およびポリ（１，４-シクロヘキサンジメタノール-１，４-シクロヘキサンジカルボキシレート）（PCCD）が挙げられる。
【００３０】
【実施例】
HALSおよびポリエーテル系ポリマーの混合物は、組み合わせて用いると相乗効果を発揮する。したがって、配合物にHALSまたはポリエーテル系ポリマーを単独で固定量用いるのではなく、HALSおよびポリエーテル系ポリマーの混合物を使用するのが有利である。この効果は、一般に、HALSの構造とは関係なく、ポリエーテル系ポリマーの構造とも関係ない。ピペラジノン型HALSの例には、Goodrite（登録商標）３０３４（ＧＲ３０３４）およびGoodrite(登録商標）３１５０があり、これらは一群の有効なHALSの具体例である。
【００３１】
【化１３】
0004637980.tif 000008
【００３２】
サンプルの黄変指数（ＡＳＴＭ  Ｄ-１９２５）は、条件Ａおよび条件Ｂ下で下記の方法のいずれかまたは両方を用いた促進耐候試験後に測定した。
〔条件Ａ〕
サンプルを、CIRA内側フィルターおよびソーダ石灰外側フィルターを装着したアトラス（Atlas ）Ｃｉ３５ａキセノン・アーク・ウェザオメーター中で曝露した。光サイクルは、照度０．７７Ｗ／ｍ2 （３４０ｎｍ）、ブラックパネル温度８５℃、乾球温度６５℃、および湿球温度降下３５℃で１６５分であった。１５分間暗サイクルが続き、最後の１０分間水を噴霧した。露光量は３４０ｎｍでの照度の合計キロジュール（ｋＪ）で測定した。
【００３３】
〔条件Ｂ〕
サンプルを、Ｓ型ホウ硅酸塩内外フィルターを装着したアトラスＣｉ３５ａキセノン・アーク・ウェザオメーター中で曝露した。光サイクルは、照度０．７７Ｗ／ｍ2 （３４０ｎｍ）、ブラックパネル温度７５℃、乾球温度４５℃、および湿球温度降下１０℃で１６０分であった。２０分間暗サイクルが続き、最後の１５分間水を噴霧した。露光量は３４０ｎｍでの照度の合計キロジュール（ｋＪ）で測定した。
【００３４】
〔実施例１〕
６ミルのドクタブレードを用いてガラス板上に固形分２０％の溶液を展延することにより、厚さ約１８ミクロンのBPA ポリカーボネートフィルムを塩化メチレンから流延した。ポリエチレングリコール（PEG ）およびHALSの合計充填量は表１で示すように２．５％に保持した。これらのフィルムを、条件Ａにてキセノン・アーク・ウェザオメーター中で曝露した。黄変指数３（ＹＩ変化量＝約２）に達するのに必要な露光量を表２に示す。図１のグラフに示した結果から分かるように、HALSおよびPEG の組み合わせにより、黄変指数３に達するのに必要な露光量が増加し、単純な相加効果から予想される値よりもはるかに大きくなる。改善率は非安定化フィルムに対する相対値である。
【００３５】
0004637980.tif 000009
図１において、直線（１）は、PEG およびHALSの相加効果を仮定して、PEG およびHALSの組み合わせを用いる場合のポリカーボネート組成物への予想される（計算された）耐候効果を示す。図１において、曲線（２）および（３）は、HALSおよびPEG の組み合わせを用いて実際に観察された耐候効果を示す。グラフから明らかなように、曲線（２）および（３）は共に、ポリカーボネート組成物の耐候性を増加して、計算上の効果よりはるかに良好な効果を示している。この結果から、PEG およびHALSを組み合わせて用いることが、ポリカーボネート組成物の耐候性の増加に相乗効果を示すことが確認された。
【００３６】
〔実施例２〕
表３に記載した配合物を、ドライブレンドし、10バレル型のウェルナー・プフリイドラー（Werner−Pfliederer）３０ｍｍ同方向回転二軸押出機を用いてコンパウンド化した。ペレット化した配合物を６０℃のオーブンで一晩乾燥し、次いでニッセイ（Nissei）１６０トン成形プレスで射出成形し、厚さ1/8"の標準試験片を形成した。配合例を表３に示す。
0004637980.tif 000010
Irgaphos 168は加工助剤であり、耐候性に影響しない。
ＴｉＯ2は光吸収作用のある顔料である。
PEG(MW3400)は分子量３４００のポリエチレングリコールである。
GR3150はピペラジノン系HALSである。
【００３７】
上記サンプルを耐候試験条件Ｂ下で試験した。結果を表４に示す。この表は、黄変指数(ＹＩ)を５単位変化させるのに必要な露光量を示す。
0004637980.tif 000011
このように、ＴｉＯ2を顔料として含有するサンプル６は、ΔＹＩ=５に達するのに露光量４１０KJ／ｍ2を必要とする。サンプル７〜９はＴｉＯ2顔料と共にPEG を含有する。表から明らかなように、これらサンプルはＹＩの変化量が５となるのに長時間の露光（より高いKJ／ｍ2値）を必要とする。PEGおよびHALS両者を含有するサンプル１１〜１３は、PEGおよびHALS間の相加効果を仮定してPEGとHALSとの組み合わせについて計算した値よりさらに向上した耐光性を示す。特にサンプル１２および１３は計算した耐候試験値より格段に向上している。
【００３８】
より高分子量のPEGを使用した例を表５に示す。
0004637980.tif 000012
ベース樹脂：ポリカーボネート＋0.15％Irgaphos168＋2％ＴｉＯ2
上記実施例から分かるように、高分子量PEGを用いた場合にも相乗効果が認められる。相乗効果は、HALSおよびPEGが相加効果を持っているとして計算した改善率よりも、実際に測定された改善率が高い値であることにより示される。
【図面の簡単な説明】
【図１】全組成物の２．５重量％の合計充填量で、ポリ（エチレングリコ−ル）（PEG ）（MW3400）およびHALS（GR3034）を種々の比で含有する流延フィルムに対しＹＩ=3.0を達成するのに必要な露光量を表すグラフである。
【図１】
0004637980.tif 000019